"少なくとも1つの導電性コアとポリマー組成物の部分とを含む絶縁電線であって、前記ポリマー組成物は、Aホスフィン酸金属塩および/またはジホスフィン酸金属塩およびまたはそのポリマーと、Bポリリン酸アンモニウムと、Cトリアジン誘導体のオリゴマーまたはポリマーとを含有することを特徴とする、絶縁電線。前記ポリマー組成物が、A式[R1R2POO]-mMm式Iのホスフィン酸金属塩および/または式[OOPR1-R3-PR2OO]2-nMxm式IIのジホスフィン酸金属塩、および/またはそのポリマー式中、-R1およびR2は、水素、直鎖、分岐および環状のC1~C6脂肪族基、ならびに芳香族基からなる群から選択される同一または異なる置換基であり、-R3は、直鎖、分岐および環状のC1~C10脂肪族基ならびにC6~C10の芳香族基および脂肪族-芳香族基からなる群から選択され、-Mは、Mg、Ca、Al、Sb、Sn、Ge、Ti、Zn、Fe、Zr、Ce、Bi、Sr、Mn、Li、Na、およびKからなる群から選択される金属であり、そして-m、nおよびxは、1~4の範囲内の同一または異なる整数であると、Bメラミン、メラミン樹脂、メラミン誘導体、シロキサンもしくはポリスチロールで被覆されているか、またはメラミン、メラミン樹脂、メラミン誘導体、シロキサンもしくはポリスチロールで被覆されかつ架橋されている、結晶形IIのアンモニウムポリファスフェートammoniumpolyphasphateおよび/または誘導体の粒子と、C一般式式中、X=モルホリノ残基、ペピリジノpepiridino残基またはピペラジン由来の基であり、Y=ピペラジン由来の基であり、nは、3以上の整数であるの1,3,5-トリアジン誘導体または前記誘導体の混合物のオリゴマーまたはポリマーとを含有する、請求項1に記載の電線。前記ポリマー組成物が、熱可塑性コポリエステルエラストマーTPE-Eを含有する、請求項1または2のいずれか一項に記載の電線。成分Aが、Al-ジメチルホスフィン酸塩、Al-メチルエチルホスフィン酸塩および/またはAl-ジエチルホスフィン酸塩である、請求項1~3のいずれか一項に記載の電線。成分Bが、メラミンもしくはメラミン樹脂で被覆されているかまたはメラミンもしくはメラミン樹脂で被覆されかつメラミンで架橋されているポリリン酸アンモニウムである、請求項1~4のいずれか一項に記載の電線。成分Cが、2-ピペラジニル-4-モルホリノ-1,3,5-トリアジン、2-ピペラジニレンpiperaxinylene-4-ピペリジノ-1,3,5-トリアジンまたは2,4-ピペラジン-1,4-イル-6-モルホリン-4-イル-1,3,5-トリアジンのポリマーである、請求項1~5のいずれか一項に記載の電線。前記ポリマー組成物が、スチレン系ブロックコポリマーを含有する、請求項1~6のいずれか一項に記載の電線。前記ポリマー組成物が、D窒素含有または窒素/リン含有相乗剤を含有する、請求項1~7のいずれか一項に記載の電線。前記ポリマー組成物が、3~10重量の成分Aと、比B:Cが6:1~2:1の間である、15~30重量の成分BおよびCと、0~10重量の成分Dと、0.1~3重量の通常使用される添加剤と、ポリマー成分である残部とからなる、請求項1~8のいずれか一項に記載の電線。前記ポリマー組成物が、4~7重量の成分Aと、比B:Cが5:1~3:1の間である、15~25重量の成分BおよびCと、2~7重量の成分Dと、0.1~3重量の通常使用される添加剤と、ポリマー成分である残部とからなる、請求項9に記載の電線。前記ポリマー組成物の前記部分が、前記少なくとも1つの導電性コアを取り囲む絶縁層および/または前記絶縁層に取り囲まれた前記少なくとも1つの導電性コアを取り囲むジャケットおよび/または歪み除去部分である、請求項1~10のいずれか一項に記載の電線。[実施例および比較実験][使用した材料]Arnitel:Arnitel登録商標EM400、ポリブチレンテレフタレート硬質ブロックおよびPTMG軟質ブロックに基づく熱可塑性コポリエステルエラストマー。Kraton:Kraton登録商標ARP6936HS、SEBSブロックコポリマー。Exolit:Exolit登録商標OP1230、Al-ジエチルホスフィン酸塩DEPAL。Melapur登録商標200、ポリリン酸メラミン。Budit登録商標3167、メラミンで被覆されたポリリン酸アンモニウム76重量、トリアジン16重量およびメラミンシアヌレート8重量。Budit登録商標3178、1メラミンで被覆されたポリリン酸アンモニウム76重量、2トリアジン16重量および3メラミンシアヌレート8重量、および123を100重量部として5重量部のZnピロリン酸塩。Budit登録商標3168、Budit登録商標3167と同様であるが、メラミンではなくメラミン樹脂で被覆されている。ZnBo:ホウ酸亜鉛。組成物をUL1581/UL62に準拠して試験した。結果を表1および表2に示す。[比較実験A]国際公開第2009/047353号パンフレットに従う、Arnitel46.95重量Kraton25重量Exolit16重量Melapur8重量ZnBo1.25重量添加剤2.8重量からなる組成物を試験した。[比較実験BおよびC]比較実験Aと同様であるが、Exolit、MelapurおよびZnBo合わせて26.25重量に代わる難燃剤として、25部のBudit3167および3168を使用し、残部は、追加量1.25重量のArnitelであった。[比較D欧州特許第2057220号明細書の実施例に従う組成物]比較Aと同様であるが、Exolit、MelapurおよびZnBo合わせて26.25重量に代わる難燃剤として、30部のBudit3178を使用し、3.75重量についてはArnitelの量を減じた。表2に、実施例I~IVについての結果を示す。実施例の組成物は、比較Aについてと同様であるが、Exolit、MelapurおよびZnBo合わせて26.25重量に代わる難燃剤として、Budt3167およびExolitを表2に示す量で使用した。比較実験で行ったように、Arnitelの量を、全組成について100に達するように調整した。本実施例に従う組成物の難燃特性は、最も近い先行技術比較実験Aと比較してより低い配合量の難燃剤を用いても、良好なレベルにある。機械的性質は、最も近い先行技術に従う組成物よりも良好である。驚くべきことに、電線において、本発明に従う組成物を用いた方が、欧州特許第2057220号明細書の好ましい組成物を用いるよりも良好な結果が得られる。さらに、DEPAL量の減少により、原価の顕著な減少が認められる。"